【事件の表示】
　特許第３１６１５９５号「非汚染塗料用組成物」の請求項１ないし３に係る特許に対する特許異議の申立てについて、次のとおり決定する。
【結　論】
　特許第３１６１５９５号の請求項１ないし３に係る特許を維持する。
【理　由】
１．本件発明
　特許第３１６１５９５号（平成９年１１月１７日出願、平成１３年２月２３日設定登録。）の請求項１ないし３に係る発明（以下、「本件発明１ないし３」という。）は、その特許請求の範囲の請求項１ないし３に記載された事項により特定される次のとおりのものである。
　
「【請求項１】
（Ａ）一般式
【化１】 　　（Ｒ１０）３−ａ　−Ｓｉ（Ｒ２）ａ − 
　
（式中Ｒ１は炭素数１〜１０のアルキル基、Ｒ２は水素原子または炭素数１〜１０のアルキル基、アリール基およびアラルキル基よりなる群から選ばれた１価の炭化水素基、ａは０、１または２を示す。）
　
で表される基を含有する、アルコキシシリル基含有アクリル共重合体樹脂の固形分１００重量部に対して、（Ｂ）テトラアルコキシシランの平均縮合度４〜２０の縮合物であり、該縮合物中のアルキル基が炭素数１〜２と炭素数３〜１０のものが混在しているものとし、その混在比率が炭素数３〜１０のアルキル基が該縮合物中の全アルキル基の５〜５０％である化合物を、ＳｉＯ２  換算で１．０〜２０．０重量部、含有することを特徴とする非汚染塗料用組成物。
【請求項２】
　（Ｂ）成分として、テトラアルコキシシランの平均縮合度４〜２０の縮合物であり、該縮合物中のアルキル基が炭素数１〜２と炭素数３〜１０のものが混在しているものとし、その混在比率が炭素数３〜１０のアルキル基が該縮合物中の全アルキル基の５〜５０％である化合物を、ＳｉＯ２ 換算で１．０〜１０．０重量部、含有することを特徴とする請求項１に記載の非汚染塗料用組成物。
【請求項３】
　さらに、（Ｃ）重量平均分子量１５０〜３５００であって繰り返し単位の数が２〜４０のポリアルキレンオキサイド鎖を含有する、アルコキシシラン化合物を固形分で０．１〜２０重量部、含有することを特徴とする請求項１または請求項２に記載の非汚染塗料用組成物。」
　
２．特許異議の申立ての理由の概要
　異議申立人黒神朱砂は、甲第１号証（特開昭５４−９１５４６号公報）、甲第２号証（特開平１−１１５９６６号公報）、甲第３号証（伊藤邦雄編　シリコーンハンドブック　日刊工業新聞社　１９９０年８月３１日発行　４８〜５０頁）、甲第４号証（平成１３年６月１１日付の実験報告書　報告者黒神朱砂）、及び、甲第５号証（特開平９−３１４０１号公報）を提出して、本件発明１、２に係る発明は、甲第１号証、甲第２号証、甲第５号証に記載された発明であるか、あるいは、甲第１、２、５号証に記載された発明に基づいて当業者が容易に発明をすることができたものであり、さらに、本件発明３に係る発明は、甲第５号証に記載された発明であるか、あるいは、甲第５号証に記載された発明に基づいて当業者が容易に発明をすることができたものであり、また、本件明細書には、記載不備があるから、本件発明１ないし３に係る特許は、特許法第２９条第１項及び第２項、第３６条第４項及び第６項の規定に違反してされたものであり、取り消されるべきものである旨主張している。
　また、甲第３号証及び甲第４号証は、本件発明１、２に係る発明が、甲第２号証に記載された発明であるか、あるいは、甲第２号証に記載された発明に基づいて当業者が容易に発明をすることができたものであると主張する際の証拠として提出されている。
　
３．甲号各証記載の事項
ア．甲第１号証記載の事項
ア−１
「  １．（Ａ）式
　
 　　Ｘ３−ａ　Ｓｉ（Ｒ１）ａ − ＣＨ（Ｒ２）−
　
［式中Ｒ１，Ｒ２は水素又は炭素数１〜１０までのアルキル基、アリール基、アラルキル基より選ばれる１価の炭化水素基、Ｘはハロゲン、アルコキシ基、アシルオキシ基、ケトキシメート基、アミド基、酸アミド基、アミノオキシ基およびメルカプト基より選ばれる基：ａは０，１又は２の整数］
　
で示されるシリル基を分子中に少なくとも１つ有するポリエステル、エーテルエステル、ブロック共重合体、ビニル系重合体、ジアリルフタレート系化合物、ジアリルフタレート系共重合体の１種又は２種以上の混合物。
　
（Ｂ）１分子中に少なくとも１個の珪素原子に結合されたＶ基（Ｖはハイドライド基、ヒドロキシル基、アルコキシ基、アシルオキシ基、ケトキシメート基、アミド基、酸アミド基、アミノオキシ基およびメルカプト基より選ばれる基）を有し、珪素原子が１〜２０のシリコン化合物の１種又は２種以上の混合物。
上記（Ａ），（Ｂ）を有効成分として含有する室温硬化性組成物。」（特許請求の範囲　請求項１）
　
ア−２
「４．シリル基含有化合物が・・・ビニル系重合体である特許請求の範囲第１項記載の室温硬化性組成物。」「８．アクリル酸エステル、又はメタアクリル酸エステルを含む重合体である特許請求の範囲第４項記載のビニル系重合体。」（特許請求の範囲　請求項４、８）
　
ア−３
「１０．シリコン化合物が式　ＳｉＲＩＶｍＶｎ　
［ここで式　ＲＩＶは炭素数１〜１２の１価の有機基；Ｖはハイドライド基、ヒドロキシル基、アルコキシ基、アシルオキシ基、ケトキシメート基、アミド基、酸アミド基、アミノオキシ基およびメルカプト基より選ばれる基；ｍは０，１，２，又は３の整数、ｎは１，２，３，又は４の整数、ｍ＋ｎ＝４である。］で示される特許請求の範囲第１項記載の室温硬化性組成物。」（特許請求の範囲　請求項１０）
　
ア−４
「１１．シリコン化合物が１種以上の　ＳｉＲＩＶｍＶｎ　の縮合物であり、しかも縮合物１分子中に少くとも１個のＶ基を有する特許請求の範囲第１項記載の室温硬化性組成物。」（特許請求の範囲　請求項１１）
　
ア−５
「加水分解性基Ｘとしては、・・・アルコキシ基が好ましい。」（４頁右下欄７行〜４頁右下欄９行）
　
ア−６
「シリコン化合物としては　式　ＳｉＲＩＶｍＶｎ　（３）で表されるシリコン化合物が好ましく、・・・具体的には、Ｓｉ（ＯＣＨ３）４、Ｓｉ（ＯＣ２Ｈ５）４、・・・Ｓｉ（ＯＣＨ２ＣＨ２ＣＨ２ＣＨ３）４・・・などが挙げられる・・・１分子中に２種類以上のＲＩＶ、およびＶ基を含みうる。・・・ＳｉＲＩＶｍＶｎの縮合物・・・も有用である。」（４頁右下欄１１行〜５頁右上欄２行）     
　
ア−７
「シリコン化合物、それらの縮合物・・・は、シリル末端化合物１００重量部に対し０．０１重量部〜１００重量部の範囲で使用される。」（５頁右下欄末１０行〜５頁右下欄末６行）     
　
　
ア−８「シリル官能基と反応しうるシリコン化合物を添加して硬化させると・・・硬度、耐溶剤性、耐熱性、耐沸水性の向上及び硬化時間の短縮・・・が可能である・・・・・」（２頁左下欄７ 行〜１１行）
　
ア−９「組成物は・・・塗料、接着剤、コーティング材、密封材として有用」（６頁左上欄１０行〜６頁左上欄１２行）                                             　　　
　
イ．甲第２号証記載の事項
イ−１
「（１）（ａ）一般式ＲｎＳｉ（ＯＲ′）４−ｎ（式中、Ｒは炭素数１〜８の有機基、Ｒ′は炭素数１〜５のアルキル基または炭素数１〜４のアシル基を示し、ｎは０または１である）で表されるアルコキシシラン、該アルコキシシランの加水分解物および／または部分的縮合物をアルコキシシラン換算で１０〜８０重量部、
（ｂ）末端あるいは側鎖に加水分解性基と結合したケイ素原子を有するシリル基を重合体１分子中に少なくとも１個有するビニル系樹脂１０〜８０重量部、ならびに
（ｃ）１分子中に少なくとも１個の反応性官能基を有するオルガノポリシロキサン１０〜８０重量部（ただし、（ａ）＋（ｂ）＋（ｃ）＝１００重量部）を含有することを特徴とするコーティング用組成物。」（特許請求の範囲　請求項１）
　
イ−２
「（ｂ）成分とは、・・・シリル基の多くは、・・・−Ｓｉ（Ｒ１）３−ｍ　−Ｘｍ（式中、Ｘは・・・アルコキシ基・・・ｍは１〜３・・・）で示される。・・・ビニル系樹脂としては、・・・（メタ）アクリル酸エステル・・・などから選ばれるビニル系化合物の重合体が適当である。」（３頁右上欄２行〜４頁左上欄末７行）
　
イ−３
「アルコキシシランの具体例としては、・・・テトラエトキシシランダイマー、テトラエトキシシランテトラマー、テトラエトキシシランヘキサマーなどの前記テトラアルコキシシラン類の縮合物」（２頁右下欄５行〜２頁右下欄１１行）
　
イ−４
「さらに、本発明の組成物は、親水性有機溶媒を含有させることが好ましい。
この親水性有機溶媒は、主として（ａ）〜（ｃ）成分を均一に混合させ、かつ（ａ）〜（ｃ）成分の濃度を調整し、本発明の組成物の固形分を調整すると同時に、種々の塗装方法に適用させ、組成物の分散安定性および保存安定性を向上させるためのものである。
かかる親水性有機溶媒としては、例えばメタノール、エタノール、プロピルアルコール、ブチルアルコール、エチレングリコール、ジエチレングリコール、トリエチレングリコール、エチレングリコールモノブチルエーテル、酢酸エチレングリコールモノエチルエーテルなどのアルコール類、アセトン、メチルエチルケトン、テトラヒドロフランなどの沸点が１２０℃以下の低沸点親水性有機溶剤を挙げることができる。
これらの親水性有機溶媒のうち、好ましくはｉ−プロピルアルコール、ｓｅｃ−ブチルアルコール、ｎ−プロピルアルコール、ｎ−ブチルアルコール、ジエチレングリコール、エチレングリコールモノブチルエーテル、酢酸エチレングリコールモノエチルエーテルなどのアルコール類であり、特に好ましくはｉ−プロピルアルコールおよび酢酸エチレングリコールモノエチルエーテルである。」（5頁左下欄末１行〜６頁左上欄３行）
　
イ−５
　実施例１の３〜６，８，１１までのコーティング組成物は、［テトラエトキシシランの部分的縮合物（縮合度５〜６）］と、［ゼムラック、サイリル］から選ばれたどれか一つと、［シリコーンワニスＴＳＲ３１６８、シリコーンワニスＳＨ６０１８］から選ばれたどれか一つと、水と、ｉ−プロピルアルコールとから得たコーティング組成物であり（ただし、コーティング用組成物Ｎｏ６は、エチレングリコールモノエチルエーテルも配合されている。）、これの保存安定性は３ヶ月以上であり、塗膜は耐水性、耐沸騰水性、耐候性、耐薬品性試験で全く異常が生じず、硬度が３Ｈないしは４Ｈで、可使時間が２４時間以上である旨記載されている。（９頁第１表、１０頁第２表、第３表）
　
イ−６
　比較例１のコーティング用組成物Ｎｏ１４は、テトラエトキシシランの部分的縮合物２００部と、ゼムラック(固形分濃度６０％)５０部と、水と、ｉ−プロピルアルコールとから得たコーティング組成物であり、これの保存安定性は３ヶ月以上であり、塗膜は耐候性試験で全く異常が生じない○であるものの、耐水性、耐沸騰水性、耐候性、耐薬品性試験では△（一部に剥離、錆の発生、侵蝕などが観察された。）であり、硬度は３Ｈで、可使時間が２４時間以上である旨記載されている。（９頁第１表、１０頁第２表、第３表）
　
　
イ−７
「本発明のコーティング用組成物は、（ａ）成分、（ｂ）成分および（ｃ）成分の３成分を含む組成物であり、保存安定性に優れ、低温で硬化させることができ、得られる塗膜は特に耐アルカリ性を大幅に改善することが可能である。しかも、本発明の組成物より得られる塗膜は、硬度が高く、平滑性の良い外観を呈し、優れた耐候性、耐水性、耐沸騰水性、耐熱性、耐透水性、耐有機薬品性、耐溶剤性、耐汚染性を有し、かつ基材との密着性にも優れている。」（１１頁左上欄２行〜１１頁左上欄１１行）
　
ウ．甲第３号証記載の事項
  「オルガノアルコキシシランは酸、塩基、有機金属化合物、ルイス酸等を触媒にアルコキシ基の交換反応を起こす。この反応は、有機エステル類のエステル交換反応と同様に平衡化反応の特性を有するため、副生するアルコールを反応系から除くことにより進行する。」（４９頁末５行〜４９頁末２行）
　
エ．甲第４号証記載の事項
テトラメトキシシランオリゴマーをイソプロパノールあるいはノルマルブタノールと室温で混合すると、アルコール交換反応が起こり、オリゴマー中のメトキシ基の１４〜４２あるいは４３％がイシプロポキシ基あるいはノルマルブトキシ基に交換されるという実験成績が記載されている。                                   　　　　　　　　 
　
オ．甲第５号証記載の事項
オ−１
「【請求項１】
（Ａ）一般式
【化１】 　　（Ｒ１０）３−ａ　−Ｓｉ（Ｒ２）ａ − 
　
（式中Ｒ１は炭素数１〜１０のアルキル基、Ｒ２は水素原子または炭素数１〜１０のアルキル基、アリール基およびアラルキル基よりなる群から選ばれた１価の炭化水素基、ａは０、１または２を示す。）
　　
で表される基を含有する、アルコキシシリル基含有アクリル共重合体樹脂の固形分１００重量部に対して、
（Ｂ）アルキレンオキサイド鎖を含有する、アルコキシシラン化合物が固形分で０．１〜２０重量部、
（Ｃ）一般式
【化２】
  　　　　　Ｒ３Ｏ−Ｓｉ（０Ｒ３）（０Ｒ３）−ＯＲ３　　　　　　　　　　（Ｒ３は炭素数１〜１０のアルキル基を示す）
            
で表されるアルキルシリケートおよび／またはこれらの縮合物が固形分で１〜３０重量部、含有されていることを特徴とする非汚染塗料用組成物。」（特許請求の範囲　請求項１）
　
オ−２
「・・・（Ｂ）アルキレンオキサイド鎖を含有するアルコキシシラン化合物・・・は、・・・繰り返し数は２〜４０・・・である。・・・分子量が１５０〜３５００が好ましく、・・・」（段落【００１６】〜【００１７】）
　
オ−３
「本発明に使用される（Ｃ）一般式、
【化９】　　　　Ｒ３Ｏ−Ｓｉ（０Ｒ３）（０Ｒ３）−ＯＲ３　　・・・で表されるアルキルシリケートおよび／またはこれらの縮合物・・・は、例えば、テトラメチルシリケート、テトラエチルシリケート、テトラ−ｎ−プロピルシリケート、テトラ−ｉ−プロピルシリケートから選択される１種以上が、また縮合物としては、上記テトラアルキルシリケートを・・・縮合させて得られるものから選択される・・・縮合物の縮合度は、２〜２０が好ましく、・・・」（段落【００２０】）
　
オ−４
「【発明の効果】
　以上のように本発明は、降雨等の塗膜形成後に生ずる作用により、初めて塗膜が親水性となるのではなく、塗膜形成直後よりその表面が親水性となり、雨水と共に汚染物質を洗い流す作用が生じ、かつ、架橋により強固でありながら脆くならず、耐候性、その他の塗膜物性の良好な非汚染型の塗膜を提供する非汚染塗料用組成物であるため、塗装工事施工終了後、ごく短期間において雨筋汚れ等を生じることがなく、非汚染型塗料として本来あるべき、初期からの非汚染性に優れるという効果を有する。」（段落【００３８】）
　
４．対比・判断
（１）特許法第２９条第１項について
本件発明１について
　甲第１号証には、硬度、耐溶剤性、耐熱性、耐沸水性の向上及び硬化時間の短縮が可能な室温硬化性組成物が記載され（ア−８）、また、室温硬化性組成物は塗料、接着剤、コーティング材、密封材として有用であることも記載（ア−９）されている。
　該室温硬化性組成物は、請求項１に記載される式で特定されるシリル基を有する、同じく請求項１に特定される重合体を（Ａ）成分（以下、「加水分解性シリル基含有重合体」という。）とし、珪素原子に結合された、請求項１に特定されるＶ基を有し、珪素原子が１〜２０のシリコン化合物を（Ｂ）成分（「以下、「加水分解性Ｖ基含有シリコン化合物」という。）とし、（Ａ）（Ｂ）両成分を有効成分とするもので（ア−１）、（Ａ）成分が有するシリル基の式中の「Ｘ」は、「ハロゲン、アルコキシ基・・・」等の広汎な基を包含するものと特定され（アー１）、同様に、（Ｂ）成分であるシリコン化合物が有する、「珪素原子に結合されたＶ基」も、「ハロゲライド基、ヒドロキシル基、アルコキシ基・・・」等の広汎な基を包含するものと特定され（ア−１）、上記の「Ｘ」と「Ｖ」とは、「Ｘ」がヒドロキシル基を包含するように特定されていない以外は、同様の官能基を包含するように特定されている（アー１）。
　そして、上記「Ｘ」は、加水分解性基であることも甲第１号証には記載されている（ア−５）。
　さらに、甲第１号証の請求項１に記載される（Ｂ）成分の「加水分解性Ｖ基含有シリコン化合物」は、式　ＳｉＲＩＶｍＶｎ で表される化合物であり、Ｖがアルコキシ基、ｎが４である場合も包含され、この場合には、（Ｂ）成分の「加水分解性Ｖ基含有シリコン化合物」は「テトラアルコキシシラン」である（ア−３）。
　また、甲第１号証の請求項１に記載される（Ｂ）成分の「加水分解性Ｖ基含有シリコン化合物」が、式　ＳｉＲＩＶｍＶｎ の縮合物でありえることも記載されている（ア−４）。
　そして、「加水分解性Ｖ基含有シリコン化合物」の具体的化合物として、テトラアルコキシシランおよびテトラアルコキシシラン以外のシラン化合物の双方に相当する多種類の具体的化合物が例示されており、その中でテトラアルコキシシランの具体例としては、Ｓｉ（ＯＣＨ３）４、Ｓｉ（ＯＣ２Ｈ５）４、Ｓｉ（ＯＣ４Ｈ８）４　が記載され（ア−６）、具体的化合物の記載はないが、「１分子中に２種類以上の・・・Ｖ基を含みうる」こと、「ＳｉＲＩＶｍＶｎの縮合物も有用である」ことも記載されている（ア−６）。
　ここで、本件発明１と甲第１号証に記載の発明とを対比する。
本件発明１の「（Ｒ１０）３−ａ　−Ｓｉ（Ｒ２）ａ − 基を含有する、アルコキシシリル基含有アクリル共重合体樹脂」「以下、（アルコキシシリル基含有アクリル共重合体樹脂）という。」は、甲第１号証の加水分解性シリル基含有重合体の式　「Ｘ３−ａ　Ｓｉ（Ｒ１）ａ − ＣＨ（Ｒ２）−」中のＲ１が水素又は炭素数１〜１０までのアルキル基、アリール基、アラルキル基より選ばれる１価の炭化水素基であり、Ｘがアルコキシ基であり、ａが０，１又は２の整数で（ア−１）、重合体がアクリル系重合体である（ア−２）場合の「加水分解性シリル基含有重合体」に相当する。また、甲第1号証の「加水分解性Ｖ基含有シリコン化合物」は、テトラアルコキシシラン（ア−３）の縮合物であってもよく（ア−４）、さらに珪素数１〜２０（ア−１）であることから、テトラアルコキシシランの縮合度１〜２０縮合物を包含する。
　してみると、両者は、アルコキシシリル基含有アクリル共重合体樹脂とテトラアルコキシシランの平均縮合度４〜２０の縮合物とを含有する塗料用組成物である点で一致するが、（１）本件発明１がテトラアルコキシシランの縮合物として、「縮合物中のアルキル基が炭素数１〜２と炭素数３〜１０のものが混在しているものとし、その混在比率が炭素数３〜１０のアルキル基が該縮合物中の全アルキル基の５〜５０％である化合物」（以下、「高＆低炭素数アルコキシ基併用テトラアルコキシシラン縮合物」という。）を使用するのに対し、甲第１号証記載の発明はアルコキシ基の炭素数について明記されていない点、（２）アルコキシシリル基含有アクリル共重合体樹脂１００重量部に対するテトラアルコキシシランの平均縮合度４〜２０の縮合物の配合割合が、本件発明１では、「高＆低炭素数アルコキシ基併用テトラアルコキシシラン縮合物をＳｉＯ２  換算で１．０〜２０．０重量部含有する」ものであるのに対し、甲第１号証には、加水分解性Ｖ基含有シリコン化合物の縮合物が０．０１〜１００重量部含有される（ア−７）と記載されているものの、「高＆低炭素数アルコキシ基併用テトラアルコキシシラン縮合物」の混合割合が記載されていない点で相違する。
　上記相違点について検討する。
　甲第１号証には、テトラアルコキシシラン縮合物のアルコキシ基に関しては何らの記載もなく、縮合物を形成していないテトラアルコキシシランの炭素数についても例示があるのみである。
　例示されているものは、炭素数が１，２，あるいは、４の単一種類のアルキル基のみからなるテトラアルコキシシランである（ア−６）。
　また、テトラアルコキシシランを包含する式　ＳｉＲＩＶｍＶｎ で表されるシリコン化合物が「１分子中に２種類以上のＶ基を含みうる」と記載されているが（ア−６）、そもそもＶ基はアルコキシル基の他に広汎な基を包含するものと特定されていて（ア−３）、上記の「１分子中に２種類以上のＶ基を含みうる」という記載は、特定される広汎な基の中の２種類以上を併用できると解すべきもので、テトラアルコキシシランのアルコキシ基の炭素数の異なるものを併用することを包含するとしても、テトラアルコキシシランのアルキル基が炭素数１〜２と炭素数３〜１０のものが混在していること、及び、その混在比率を明記するものでも示唆するものでもない。     
　そして、甲第１号証には、「高＆低炭素数アルコキシ基併用テトラアルコキシシラン縮合物」が記載されていない以上、甲第１号証に「加水分解性Ｖ基含有シリコン化合物」の配合量に関する記載（ア−７）があっても、該記載が「高＆低炭素数アルコキシ基併用テトラアルコキシシラン縮合物」の配合量を示唆するものとも認められない。　
　そうすると、甲第１号証には、アルコキシシリル基含有アクリル共重合体樹脂とテトラアルコキシシランの縮合度４〜２０の縮合物とからなる塗料用組成物が記載されているものの、本件発明１のように、塗膜形成直後より、その表面が親水性を発揮し、耐汚染性、耐雨筋汚れ性に優れた非汚染塗料用組成物を得るために、非汚染塗料用組成物を「アルコキシシリル基含有アクリル共重合体樹脂」に（１）「高＆低炭素数アルコキシ基併用テトラアルコキシシラン縮合物」を（２）「ＳｉＯ２ 換算で１．０〜２０．０重量部含有するものとする」点が、記載されているとはいえない。
　したがって、本件発明１は甲第１号証に記載された発明であると言えない。
　　
　甲第２号証には、「保存安定性に優れ、低温で硬化させることができ、得られる塗膜は特に耐アルカリ性を大幅に改善することが可能で・・・硬度が高く、平滑性の良い外観を呈し、優れた耐候性、耐水性、耐沸騰水性、耐熱性、耐透水性、耐有機薬品性、耐溶剤性、耐汚染性を有し、かつ基材との密着性にも優れ」たコーティング用組成物が記載（イ−７）されている。
　該コーティング用組成物は、請求項１に記載されるように
「（１）（ａ）一般式ＲｎＳｉ（ＯＲ′）４−ｎ（式中、Ｒは炭素数１〜８の有機基、Ｒ′は炭素数１〜５のアルキル基または炭素数１〜４のアシル基を示し、ｎは０または１である）で表されるアルコキシシラン、該アルコキシシランの加水分解物および／または部分的縮合物をアルコキシシラン換算で１０〜８０重量部、
（ｂ）末端あるいは側鎖に加水分解性基と結合したケイ素原子を有するシリル基を重合体１分子中に少なくとも１個有するビニル系樹脂１０〜８０重量部、ならびに
（ｃ）１分子中に少なくとも１個の反応性官能基を有するオルガノポリシロキサン１０〜８０重量部（ただし、（ａ）＋（ｂ）＋（ｃ）＝１００重量部）を含有することを特徴とするコーティング用組成物。」というもので（イ−１）、（ａ）（ｂ）（ｃ）の３成分を必須とするものである。
　また、「（ｂ）成分とは、・・・シリル基の多くは、・・・−Ｓｉ（Ｒ１）３−ｍ　−Ｘｍ（式中、Ｘは・・・アルコキシ基・・・ｍは１〜３・・・）で示される。・・・ビニル系樹脂としては、・・・（メタ）アクリル酸エステル・・・などから選ばれるビニル系化合物の重合体が適当である。」と記載されている（イ−２）。
　さらに、（ａ）成分として、具体的には「テトラエトキシシランダイマー」「テトラエトキシシランテトラマー」「テトラエトキシシランヘキサマー」（イ−３）やテトラエトキシシランの縮合度５〜６のものを使用した実施例（イ−５）が記載されている。         
　ここで、本件発明１と甲第２号証に記載の発明とを対比する。
本件発明１のアルコキシシリル基含有アクリル共重合体樹脂は、甲第２号証の（ｂ）成分に相当する。
　また、甲第２号証の（ａ）成分は、テトラアルコキシシランの部分的縮合物であってもよく（イ−１）、縮合度２，４，６の具体例（イ−３）、および、テトラアルコキシシランの縮合度５〜６のものを使用した実施例（イ−５）があるから、甲第２号証の（ａ）成分は、テトラアルコキシシランの縮合度２〜６の縮合物を包含するものである。
　したがって、本件発明１と甲第２号証に記載の発明とは、「アルコキシシリル基含有アクリル共重合体樹脂」とテトラアルコキシシランの平均縮合度２〜６の縮合物とを含有する塗料用組成物である点で一致するが、（１）本件発明１がテトラアルコキシシランの縮合物として、「高＆低炭素数アルコキシ基併用テトラアルコキシシラン縮合物」を使用するのに対し、甲第２号証記載の発明は（ａ）成分のテトラアルコキシシランの縮合物が炭素数１〜５のアルコキシと記載されていて、異なるアルコキシ基を有するか否かについて明記されていない点で相違している。
　また、（２）本件発明１は「アルコキシシリル基含有アクリル共重合体樹脂」と「高＆低炭素数アルコキシ基併用テトラアルコキシシラン縮合物」の２成分からなるのに対し、甲第２号証に記載される発明は（ｂ）（ａ）（ｃ）の３成分からなり、（ｃ）成分として反応性官能基を有するオルガノポリシロキサンも必須とするものであるから、第３成分の含有の有無の点でも、本件発明１と甲第２号証に記載される発明とは相違する。
　さらに、（３）アルコキシシリル基含有アクリル共重合体樹脂１００重量部に対するテトラアルコキシシラン縮合物の配合割合が、本件発明１では、「高＆低炭素数アルコキシ基併用テトラアルコキシシラン縮合物をＳｉＯ２  換算で１．０〜２０．０重量部含有する」ものであるのに対し、甲第２号証には、（ｂ）（ａ）（ｃ）成分の総計１００重量部中の（ａ）成分の含有量が１０〜８０重量部（イ−１）と記載されているものの、「高＆低炭素数アルコキシ基併用テトラアルコキシシラン縮合物」の混合割合が記載されていない点で相違する。
上記相違点について検討する。
　甲第２号証には、テトラアルコキシシランのアルコキシ基の炭素数は１〜５と特定されているが（イ−１）、具体例として示されているものは、「テトラエトキシシランダイマー」「テトラエトキシシランテトラマー」「テトラエトキシシランヘキサマー」（イ−３）やテトラエトキシシランの縮合度５〜６のものを使用した実施例（イ−５）で、いずれも単一のアルコキシ基を有するもののみである。
　また、甲第２号証には、テトラアルコキシシラン縮合物のアルコキシ基に炭素数の異なるものを併用することを示唆する記載もない。
　さらに、甲第２号証に記載されるコーティング用組成物は、（ｃ）成分を必須とするものであり、かつ、（ｃ）成分の反応性官能基を有するオルガノポリシロキサンは本件発明１の「アルコキシシリル基含有アクリル共重合体樹脂」あるいは「高＆低炭素数アルコキシ基併用テトラアルコキシシラン縮合物」に包含される化合物ではない。
　そして、甲第２号証には、「高＆低炭素数アルコキシ基併用テトラアルコキシシラン縮合物」が記載されていない以上、甲第２号証に（ａ）（ｂ）（ｃ）成分の配合量に関する記載（イ−１）があっても、該記載が「高＆低炭素数アルコキシ基併用テトラアルコキシシラン縮合物」の配合量を示唆するものとも認められない。　
　そうすると、甲第２号証には、アルコキシシリル基含有アクリル共重合体樹脂とテトラアルコキシシランの縮合度４〜６の縮合物と反応性官能基を有するオルガノポリシロキサンの３成分からなるコーティング用組成物が記載されているもので、本件発明１のように、塗膜形成直後よりその表面が親水性を発揮し、耐汚染性、耐雨筋汚れ性に優れた非汚染塗料用組成物を得るために、非汚染塗料用組成物を「アルコキシシリル基含有アクリル共重合体樹脂」に（１）「高＆低炭素数アルコキシ基併用テトラアルコキシシラン縮合物」を（３）「ＳｉＯ２  換算で１．０〜２０．０重量部含有するものとする」点、及び、（２）「第３成分である反応性官能基を有するオルガノポリシロキサンを含有させなくてもよい」点が、記載されているとはいえない。
　したがって、本件発明１は甲第２号証に記載された発明であると言えない。
　
　甲第５号証には、「塗膜形成直後よりその表面が親水性となり、雨水と共に汚染物質を洗い流す作用が生じ、かつ、架橋により強固でありながら脆くならず、耐候性、その他の塗膜物性の良好な非汚染型の塗膜を提供する非汚染塗料用組成物であるため、塗装工事施工終了後、ごく短期間において雨筋汚れ等を生じることがなく、非汚染型塗料として本来あるべき、初期からの非汚染性に優れるという効果を有する」（オ−４）非汚染塗料用組成物を得ることが記載されている。
　該非汚染塗料組成物は、請求項１に記載されるように
「（Ａ）一般式
　【化１】 　　（Ｒ１０）３−ａ　−Ｓｉ（Ｒ２）ａ − 
　
（式中Ｒ１は炭素数１〜１０のアルキル基、Ｒ２は水素原子または炭素数１〜１０のアルキル基、アリール基およびアラルキル基よりなる群から選ばれた１価の炭化水素基、ａは０、１または２を示す。）
　
で表される基を含有する、アルコキシシリル基含有アクリル共重合体樹脂の固形分１００重量部に対して、
（Ｂ）アルキレンオキサイド鎖を含有する、アルコキシシラン化合物が固形分で０．１〜２０重量部、
（Ｃ）一般式
【化２】
  　　　　　Ｒ３Ｏ−Ｓｉ（０Ｒ３）（０Ｒ３）−ＯＲ３　　　　　　　　　　（Ｒ３は炭素数１〜１０のアルキル基を示す）
            
で表されるアルキルシリケートおよび／またはこれらの縮合物が固形分で１〜３０重量部、含有されていることを特徴とする非汚染塗料用組成物。」（イ−１）の（Ａ）（Ｂ）（Ｃ）３成分からなるものである。
　ここで、本件発明１と甲第５号証に記載の発明とを対比する。
本件発明１の「アルコキシシリル基含有アクリル共重合体樹脂」は、甲第５号証の（Ａ）成分に相当する。
また、甲第５号証の（Ｃ）成分である
「一般式【化２】
  　 　　　　　Ｒ３Ｏ−Ｓｉ（０Ｒ３）（０Ｒ３）−ＯＲ３　　　　　　　　　　（Ｒ３は炭素数１〜１０のアルキル基を示す）
　            
で表されるアルキルシリケートおよび／またはこれらの縮合物」（以下、「テトラアルキルシリケート縮合物」という。）は、縮合度２〜２０の縮合物が好ましいと記載されている（オ−３）。
　そうすると、本件発明１と甲第５号証に記載の発明とは、「アルコキシシリル基含有アクリル共重合体樹脂」と「テトラアルコキシシランの平均縮合度４〜２０の縮合物」とを含有する塗料用組成物である点で一致するが、　（１）本件発明１がテトラアルコキシシランの縮合物として、「高＆低炭素数アルコキシ基併用テトラアルコキシシラン縮合物」を使用するのに対し、甲第５号証記載の発明はアルコキシ基の炭素数は１〜１０と記載されていて、テトラアルコキシシランの縮合物が異なるアルコキシ基を有するか否かについて明記されていない点で相違している。
　また、（２）本件発明１は、「アルコキシシリル基含有アクリル共重合体樹脂」と「高＆低炭素数アルコキシ基併用テトラアルコキシシラン縮合物」の２成分からなる塗料用組成物であるのに対し、甲第５号証に記載される塗料組成物は、「アルコキシシリル基含有アクリル共重合体樹脂」と「テトラアルキルシリケート縮合物」に、さらに「（Ｂ）アルキレンオキサイド鎖を含有する、アルコキシシラン化合物」を第３成分として配合する点で相違する。
　さらに、（３）アルコキシシリル基含有アクリル共重合体樹脂１００重量部に対するテトラアルコキシシランの平均縮合度４〜２０の縮合物の配合割合が、本件発明１では、「高＆低炭素数アルコキシ基併用テトラアルコキシシラン縮合物をＳｉＯ２ 換算で１．０〜２０．０重量部含有する」ものであるのに対し、甲第５号証には、「高＆低炭素数アルコキシ基併用テトラアルコキシシラン縮合物」の混合割合で記載されていない点で相違する。
　上記相違点について検討する。
　甲第５号証に、テトラアルコキシシラン縮合物として例示されているものは、炭素数が１，２，あるいは、３の単一種類のアルキル基のみからなるテトラアルキルシリケート縮合物であり（オ−３）、テトラアルキルシリケート縮合物のアルキル基を炭素数１〜２と炭素数３〜１０のものが混在するようにすることを示唆する記載はない。     
　以上のように、甲第５号証には、「高＆低炭素数アルコキシ基併用テトラアルコキシシラン縮合物」が記載されていない以上、甲第５号証に、（Ｃ）成分のテトラアルキルシリケート縮合物の配合量に関する記載（オ−１）があっても、該記載が「高＆低炭素数アルコキシ基併用テトラアルコキシシラン縮合物」の配合量を示唆するものとも認められない。　
　また、甲第５号証は、（Ｂ）成分である「アルキレンオキサイド鎖を含有するアルコキシシラン化合物」を必須成分として配合する３成分からなる塗料で、３成分とすることで雨水と共に汚染物質を洗い流す作用が生じ、ごく短期間において雨筋汚れ等を生じることがない非汚染塗料を得るものである（オ−４）。
　そうすると、甲第５号証には、アルコキシシリル基含有アクリル共重合体樹脂とテトラアルコキシシランの縮合度４〜２０の縮合物とアルキレンオキサイド鎖を含有するアルコキシシラン化合物とからなる非汚染塗料用組成物が記載されているもので、本件発明１のように、塗膜形成直後より、その表面が親水性を発揮し、耐汚染性、耐雨筋汚れ性に優れた非汚染塗料用組成物を得るために、非汚染塗料用組成物を「アルコキシシリル基含有アクリル共重合体樹脂」に（１）「高＆低炭素数アルコキシ基併用テトラアルコキシシラン縮合物」を（３）「ＳｉＯ２  換算で１．０〜２０．０重量部含有するものとする」点、さらに、（２）「第３成分であるアルキレンオキサイド鎖を含有するアルコキシシラン化合物を含有させなくてもよい」点が、記載されているとはいえない。
　したがって、本件発明１は甲第５号証に記載された発明であると言えない。
　
本件発明２について　
　本件発明２は、本件発明１を更に限定するものであるから、上記と同様の理由により、甲第１、２又は５号証に記載された発明であるとは言えない。
　
本件発明３について
　甲第５号証には、本件発明１のところで既述したように「塗膜形成直後よりその表面が親水性となり、雨水と共に汚染物質を洗い流す作用が生じ、かつ、架橋により強固でありながら脆くならず、耐候性、その他の塗膜物性の良好な非汚染型の塗膜を提供する非汚染塗料用組成物であるため、塗装工事施工終了後、ごく短期間において雨筋汚れ等を生じることがなく、非汚染型塗料として本来あるべき、初期からの非汚染性に優れるという効果を有する」（オ−４）非汚染塗料組成物を得ることが記載されている。
　該非汚染塗料組成物は、請求項１に記載されるように
「（Ａ）一般式
【化１】 　　（Ｒ１０）３−ａ　−Ｓｉ（Ｒ２）ａ − 
（式中Ｒ１は炭素数１〜１０のアルキル基、Ｒ２は水素原子または炭素数１〜１０のアルキル基、アリール基およびアラルキル基よりなる群から選ばれた１価の炭化水素基、ａは０、１または２を示す。）
で表される基を含有する、アルコキシシリル基含有アクリル共重合体樹脂の固形分１００重量部に対して、
（Ｂ）アルキレンオキサイド鎖を含有する、アルコキシシラン化合物が固形分で０．１〜２０重量部、
（Ｃ）一般式
【化２】
  　　　　　Ｒ３Ｏ−Ｓｉ（０Ｒ３）（０Ｒ３）−ＯＲ３　　　　　　　　　　（Ｒ３は炭素数１〜１０のアルキル基を示す）
            
で表されるアルキルシリケートおよび／またはこれらの縮合物が固形分で１〜３０重量部、含有されていることを特徴とする非汚染塗料用組成物。」（イ−１）の（Ａ）（Ｂ）（Ｃ）３成分からなるものである。
　また、（Ｂ）成分について、分子量は１５０〜３５００であり、繰り返し単位の数は２〜４０が好ましいことも記載されている（オ−２）。
　ここで、本件発明３と甲第５号証に記載の発明とを対比する。
本件発明３の「アルコキシシリル基含有アクリル共重合体樹脂」、「（Ｃ）重量平均分子量１５０〜３５００であって繰り返し単位の数が２〜４０のポリアルキレンオキサイド鎖を含有する、アルコキシシラン化合物」（以下、「ポリアルキレンオキサイド鎖を含有するアルコキシシラン化合物」という。）は、各々甲第５号証の（Ａ）（Ｂ）成分に相当する。
　また、甲第５号証の（Ｃ）成分である
「一般式【化２】
   　　　　　Ｒ３Ｏ−Ｓｉ（０Ｒ３）（０Ｒ３）−ＯＲ３　　　　　　　　　　（Ｒ３は炭素数１〜１０のアルキル基を示す）
　　            
で表されるアルキルシリケートおよび／またはこれらの縮合物」（本件発明１のところに記載したように「テトラアルキルシリケート縮合物」という。）は、縮合度２〜２０の縮合物が好ましいと記載されている（オ−３）。
　したがって、本件発明３と甲第５号証に記載の発明とは、「アルコキシシリル基含有アクリル共重合体樹脂」と「テトラアルコキシシランの平均縮合度４〜２０の縮合物」と「ポリアルキレンオキサイド鎖を含有するアルコキシシラン化合物」とを含有する塗料用組成物である点で一致するが、（１）本件発明１がテトラアルコキシシランの縮合物として、「高＆低炭素数アルコキシ基併用テトラアルコキシシラン縮合物」を使用するのに対し、甲第５号証記載の発明はアルコキシ基の炭素数について明記されていない点で相違している。
　また、（２）アルコキシシリル基含有アクリル共重合体樹脂１００重量部に対するテトラアルコキシシランの平均縮合度４〜２０の縮合物の配合割合が、本件発明３では、「高＆低炭素数アルコキシ基併用テトラアルコキシシラン縮合物をＳｉＯ２ 換算で１．０〜２０．０重量部含有する」ものであるのに対し、甲第５号証には、「高＆低炭素数アルコキシ基併用テトラアルコキシシラン縮合物」の混合割合が記載されていない点で相違する。
　上記相違点について検討する。
　甲第５号証に、テトラアルコキシシラン縮合物として例示されているものは、炭素数が１，２，あるいは、３の単一種類のアルキル基のみからなるテトラアルキルシリケート縮合物である（オ−３）。
　そして、テトラアルキルシリケート縮合物のアルキル基を炭素数１〜２と炭素数３〜１０のものが混在するようにすることを示唆する記載もない。  
　以上のように、甲第５号証には、「高＆低炭素数アルコキシ基併用テトラアルコキシシラン縮合物」が記載されていない以上、甲第５号証に、（Ｃ）成分のテトラアルキルシリケート縮合物の配合量に関する記載（オ−１）があっても、該記載が「高＆低炭素数アルコキシ基併用テトラアルコキシシラン縮合物」の配合量を示唆するものとも認められない。　
　そうすると、甲第５号証には、アルコキシシリル基含有アクリル共重合体樹脂とテトラアルコキシシランの縮合度４〜２０の縮合物とポリアルキレンオキサイド鎖を含有するアルコキシシラン化合物とからなる塗料用組成物が記載されているものの、本件発明１のように、塗膜形成直後より、その表面が親水性を発揮し、耐汚染性、耐雨筋汚れ性に優れた非汚染塗料用組成物を得るために、非汚染塗料用組成物を「アルコキシシリル基含有アクリル共重合体樹脂」に、「ポリアルキレンオキサイド鎖を含有するアルコキシシラン化合物」を配合し、さらに、（１）「高＆低炭素数アルコキシ基併用テトラアルコキシシラン縮合物」を（２）「ＳｉＯ２  換算で１．０〜２０．０重量部含有させたものとする」点が、記載されているとはいえない。
　したがって、本件発明３は甲第５号証に記載された発明であるといえない。
　　
（２）特許法第２９条第２項について
　甲第３号証には、オルガノアルコキシシランは触媒によってアルコキシ基の交換反応を起こす旨の記載（ウ）があるにすぎない。
　また、上記したように、甲第１、２、５号証のいずれにも、「アルコキシシリル基含有アクリル共重合体樹脂」と「高＆低炭素数アルコキシ基併用テトラアルコキシシラン縮合物」とからなる塗料組成物が、塗膜形成直後より、その表面が親水性を発揮し、耐汚染性、耐雨筋汚れ性に優れた効果を有する塗膜を提供する非汚染塗料用組成物となる技術思想が記載されていないので、甲第１、２、５号証記載の発明に甲第３号証記載の発明を併せ考えても、本件発明１〜３は当業者が容易に発明をすることができたものとは認められない。
　
（３）特許法第３６条について
　本件特許明細書の実施例中の（合成例Ｉ）に、アルコキシシラン縮合物１〜８のエステル交換による合成方法が記載され、表１にアルコキシシラン縮合物１〜８のエステル交換率が記載されている（明細書段落【００７６】）。
　上記の合成例Ｉには、エステル交換のための、炭素数が３〜１２のアルコールを共存させた状態で、メチルシリケートＡの脱メタノール反応を行うと記載されており、脱離生成したメチルアルコールと反応系中に仕込んだエステル交換のための炭素数が３〜１２のアルコールとの反応系外への共沸の有無についての記載、あるいは、炭素数３〜１２のアルコールによるアルコキシ基の混在比率の測定、算出方法についての記載はないが、本合成において上記表１のエステル交換率のアルコキシシラン縮合物が合成できないとはいえず、本件発明の実施例あるいは比較例で使用したアルコキシシラン縮合物のエステル交換率がどのようなものであったかは表１に明確に記載されている以上、本件特許明細書の記載に不備があるものとは認められない。
　
（４）申立人の主張について
　特許異議申立人は、甲第２号証の実施例あるいは比較例でコーティング用組成物にｉ−プロピルアルコールを配合していることを指摘すると共に（イ−５）（イ−６）、甲第３号証の「オルガノアルコキシシランは・・・アルコキシ基の交換反応を起こす。この反応は、有機エステル類のエステル交換反応と同様に平衡化反応の特性を有する・・・。」という記載（ウ）、あるいは、甲第４号証の「テトラメトキシシランオリゴマーをイソプロパノールあるいはノルマルブタノールと室温で混合すると、アルコール交換反応が起こり、オリゴマー中のメトキシ基の１４〜４２あるいは４３％がイシプロポキシ基あるいはノルマルブトキシ基に交換される。」という実験成績（エ）を提示して、甲第２号証に記載の（ａ）（ｂ）（ｃ）成分からなるコーティング用組成物（イ−１）の（ａ）成分であるテトラアルコキシシラン縮合物と上記ｉ−プロピルアルコールがエステル交換をし、テトラアルコキシシラン縮合物は炭素数の異なるアルコキシ基を有することとなり、本件発明１の高＆低炭素数アルコキシ基併用テトラアルコキシシラン縮合物と同一の縮合物になっているから、本件発明１の非汚染塗料組成物と甲第２号証のコーティング用組成物は同一の塗料であると主張している。
　しかし、甲第２号証には、アルコールについて、「本発明の組成物は、親水性有機溶媒を含有させることが好ましい。この親水性有機溶媒は、主として（ａ）〜（ｃ）成分を均一に混合させ、かつ（ａ）〜（ｃ）成分の濃度を調整し、本発明の組成物の固形分を調整すると同時に、種々の塗装方法に適用させ、組成物の分散安定性および保存安定性を向上させるためのものである。かかる親水性有機溶媒としては、例えばメタノール、エタノール、プロピルアルコール、ブチルアルコール、エチレングリコール、ジエチレングリコール、トリエチレングリコール、エチレングリコールモノブチルエーテル、酢酸エチレングリコールモノエチルエーテルなどのアルコール類、アセトン、メチルエチルケトン、テトラヒドロフランなどの沸点が１２０℃以下の低沸点親水性有機溶剤を挙げることができる。これらの親水性有機溶媒のうち、好ましくはｉ−プロピルアルコール、ｓｅｃ−ブチルアルコール、ｎ−プロピルアルコール、ｎ−ブチルアルコール、ジエチレングリコール、エチレングリコールモノブチルエーテル、酢酸エチレングリコールモノエチルエーテルなどのアルコール類であり、特に好ましくはｉ−プロピルアルコールおよび酢酸エチレングリコールモノエチルエーテルである」と記載され（イ−４）、（ウ）にもエステル交換には、触媒の使用とアルコールの反応系外への除去が必要であると記載されることから、甲第２号証の実施例あるいは比較例でｉ−プロピルアルコールがエステル交換のアルコールとして反応しているとは考えにくい。
　さらに、甲第４号証では、テトラメトキシシランオリゴマー縮合体とイソプロパノールあるいはノルマルブタノールとの混合物が反応することを確認しているが（エ）、甲第２号証の実施例あるいは比較例で使用しているテトラアルコキシシラン縮合物はテトラエトキシシランの縮合物であり、さらに、甲第２号証の実施例あるいは比較例は、テトラエトキシシランの縮合物とｉ−プロピルアルコールに加え、「加水分解性基と結合したケイ素原子を有するシリル基を有するビニル系樹脂」、「反応性官能基を有するオルガノポリシロキサン」、「水」を含有するコーティング用組成物であるから（イ−５）（イ−６）、甲第４号証を提示しても、甲第２号証のコーティング用組成物において甲第４号証と同様にｉ−プロピルアルコールがエステル交換によりテトラエトキシシラン縮合物のアルコキシル基になっているものとは推認しにくい。
　したがって、甲第２号証の実施例、あるいは、比較例のｉ−プロピルアルコールは、甲第２号証に記載（イ−４）されるとおり溶媒であるものと認められ、本件発明１では「高＆低炭素数アルコキシ基併用テトラアルコキシシラン縮合物」が含有されているのに対し、甲第２号証の実施例、比較例では、「高＆低炭素数アルコキシ基併用テトラアルコキシシラン縮合物」ではなく、「テトラエトキシシランの縮合物」が含有される点で両者は相違する。
　また、仮に、甲第２号証の実施例、比較例において、テトラエトキシシラン縮合物とｉ−プロピルアルコールがエステル交換して「高＆低炭素数アルコキシ基併用テトラアルコキシシラン縮合物」になっているとしても、本件発明１と甲第２号証の実施例のコーティング用組成物Ｎｏ３〜６、８、１１は、本件発明１では、「反応性官能基を有するオルガノポリシロキサン」を含有していないのに対し、甲第２号証では、これを含有している点で異なる。また、本件発明１と甲第２号証の比較例のコーティング用組成物Ｎｏ１４とは、本件発明１では、アルコキシシリル基含有アクリル共重合体樹脂の固形分１００重量部に対して、高＆低炭素数アルコキシ基併用テトラアルコキシシラン縮合物をＳｉＯ２  換算で１．０〜２０．０重量部含有するのに対し、比較例のコーティング用組成物Ｎｏ１４は「加水分解性基と結合したケイ素原子を有するシリル基を有するビニル系樹脂」ゼムラック３０重量部（５０部×固形分濃度６０％）に対し、テトラエトキシシランの部分的縮合物を２００部、ＳｉＯ２換算で６０重量部と多量に含有させる点で相違する。
　したがって、特許異議申立人の上記主張は妥当なものでない。
　
５．むすび
　以上のとおりであるから、特許異議の申立ての理由及び証拠によっては、本件発明１ないし３に係る特許を取り消すことができない。
　また、他に本件発明１ないし３に係る特許を取り消すべき理由を発見しない。
　よって、結論のとおり決定する。
【異議決定日】
平成１４年３月８日（２００２．３．８）